ПЕНОПЛАСТ ИЗ СОПОЛИМЕРА СТИРОЛА И АКРИЛОНИТРИЛА С АГЕНТОМ, ОСЛАБЛЯЮЩИМ ИНФРАКРАСНОЕ ИЗЛУЧЕНИЕ

1. Полимерный пенопласт, включающий полимерную композицию, имеющую определенные ячейки, где полимерная композиция содержит сополимер стирола и акрилонитрила и агент, ослабляющий инфракрасное излучение, где количество полимеризованного акрилонитрила в полимерной композиции составляет один весовой процент или более в расчете на вес полимерной композиции, где полимерный пенопласт является экструдированным полимерным пенопластом, который свободен от наличия сетки пузырьков на поверхности, свойственной вспененному гранулированному пенопласту.
2. Пенопласт по п.1, в котором агент, ослабляющий инфракрасное излучение, выбран из группы, состоящей из углеродных саж и графитов.
3. Пенопласт по п.1, в котором агентом, ослабляющим инфракрасное излучение, является углеродная сажа.
4. Пенопласт по п.1, в котором пенопласт имеет содержание открытых ячеек менее чем 30% в соответствии с ASTM метод D6226-05.
5. Пенопласт по п.1, в котором количество акрилонитрила в полимерной композиции составляет пятьдесят весовых процентов или менее в расчете на вес композиции полимера.
6. Пенопласт по п.1, в котором количество акрилонитрила в композиции полимера составляет от четырех до двадцати весовых процентов в расчете на вес композиции полимера.
7. Пенопласт по п.1, в котором полимерная композиция содержит смесь сополимера стирола и акрилонитрила и полистирола.
3
8. Пенопласт по п.1, в котором пенопласт имеет плотность 33 кг/м или менее.
9. Полимерный пенопласт по п.1, в котором все полимеры в полимерной композиции имеют средний молекулярный вес менее чем 1000000.
10. Полимерный пенопласт по п.1, в котором полимерный пенопласт имеет теплопроводность 32 милливатта на метр-Кельвин или менее.
11. Полимерный пенопласт по п.1, в котором полимерный пенопласт имеет прочность на вертикальное сжатие 100 килопаскалей (кПа) или более в соответствии с методом измерения ISO 845-95.
12. Полимерный пенопласт по п.1, в котором акрилонитрил присутствует в количестве четырех весовых процентов или более и двадцати весовых процентов или менее и агент, ослабляющий инфракрасное излучение, выбран из углеродной сажи и графита и присутствует при концентрации один весовой процент или более и десять весовых процентов или менее, где весовые проценты приведены в расчете на общий вес полимера.
13. Способ получения полимерного пенопласта по п.1, включающий получение композиции для вспенивания, содержащей полимерную композицию, содержащую сополимер стирола и акрилонитрила и агент, ослабляющий инфракрасное излучение, и композицию для вспенивания вспенивают с получением полимерного пенопласта, в котором количество полимеризованного акрилонитрила в полимерной композиции равно одному весовому проценту или более в расчете на вес полимерной композиции, и в котором способом является процесс экструзии, где полимерная композиция испытывает давление экструзии в пределах экструдера и давление ниже, чем давление экструзии, после экструзии из экструдера, и где вспенивание композиции для вспенивания происходит после экструзии композиции для вспенивания из экструдера.
14. Способ по п.13, в котором агент, ослабляющий инфракрасное излучение выбирают из графитов и углеродных саж.
15. Способ по п.13, в котором агентом, ослабляющим инфракрасное излучение, является углеродная сажа.
16. Способ по п.13, в котором количество акрилонитрила составляет пятьдесят весовых процентов или менее, где весовые проценты рассчитаны от общего веса полимера.
17. Способ по п.13, в котором композиция для вспенивания содержит вспенивающее вещество, содержащее диоксид углерода.
18. Способ по п.13, в котором композиция для вспенивания содержит вспенивающее вещество, содержащее воду.
19. Способ использования полимерного пенопласта по п.1, включающий размещение полимерного пенопласта между двух областей, которые могут отличаться температурой.